(57)【要約】【課題】分解物の分離を抑制することができ、かつ短時間でウレタン樹脂を分解することができるウレタン樹脂の分解方法を提供する。【解決手段】充填材が存在した状態でウレタン樹脂を化学的に分解する。【選択図】なし【特許請求の範囲】
【請求項１】
充填材が存在した状態でウレタン樹脂を化学的に分解することを特徴とするウレタン樹脂の分解方法。
【請求項２】
前記充填材は、前記ウレタン樹脂を分解して得られる分解物に対して５重量％以上５０重量％以下含まれることを特徴とする請求項１記載のウレタン樹脂の分解方法。
【請求項３】
前記充填材は、無機充填材であることを特徴とする請求項１又は２記載のウレタン樹脂の分解方法。
【請求項４】
前記充填材の平均粒径は、０．０１μｍ以上３ｍｍ以下であることを特徴とする請求項１乃至３のいずれか１項に記載のウレタン樹脂の分解方法。
【発明の詳細な説明】
【技術分野】
【０００１】
本発明は、ウレタン樹脂の分解方法に関する。
【背景技術】
【０００２】
ウレタン樹脂は一般に自動車のシート、家具、マットレスなどのクッション材、断熱材、構造材、舗装材として広く用いられているが、３次元の網目構造を有する熱硬化性樹脂であるためにリサイクルが困難であり、現状では埋め立てや焼却などの処分がされている。
【０００３】
一方、ウレタン樹脂を化学的手法で液化する方法が古くから研究されている。例えば、アルカノールアミンなどのアミン化合物でポリウレタンフォームを分解し、その後分解生成物を分離回収し、ウレタンフォームとして再生する方法や、分解剤としてポリオール及びアミノエタノールを用いてポリウレタンフォームを分解し、接着剤として再生する方法、他にもケトン／アルデヒド分解法、イソシアネート分解方法、熱分解方法、加水分解方法、後段昇温加熱法等が知られている。
【０００４】
また、このようにして分解して得られた分解生成物中のポリオールと、イソシアネートとを反応させてウレタン樹脂を再生する方法がある（特許文献１参照）。
【特許文献１】特開平７−１２６３４４号公報（第３頁）
【発明の開示】
【発明が解決しようとする課題】
【０００５】
しかしながら、前述したような従来の分解方法で軟質ウレタン樹脂を分解した場合には、分解物が２層（ポリオール成分とアミン成分）に分離してしまう。このため、再生の際にはポリオール成分とアミン成分とを分離する手間を要していた。加えて、ポリオール成分とアミン成分とは完全に分離していないので、この分離には多大な手間を要していた。また、前述したような従来の分解方法で発泡ウレタン樹脂を分解した場合には、熱が発泡ウレタン樹脂に伝わりにくいため、分解に多大な時間を要していた。
【０００６】
本発明は、上記課題を解決するためになされたものである。即ち、分解物の分離を抑制することができ、かつ短時間でウレタン樹脂を分解することができるウレタン樹脂分解方法を提供することを目的とする。
【課題を解決するための手段】
【０００７】
本発明のウレタン樹脂分解方法は、充填材が存在した状態でウレタン樹脂を化学的に分解することを特徴としている。
【発明の効果】
【０００８】
本発明によれば、分解物の分離を抑制することができ、かつ短時間でウレタン樹脂を短時間で分解することができる。
【発明を実施するための最良の形態】
【０００９】
以下、実施の形態について説明する。本実施の形態では、充填材が存在する状態でウレタン樹脂を例えば分解剤を用いて化学的に分解する。
【００１０】
（ウレタン樹脂）
分解されるウレタン樹脂は、軟質、半硬質、ゴム、エラストマー、ＲＩＭ、塗料、接着剤など各種のウレタン樹脂であり、原料ポリオールの分子量が５００以上、好ましくは２０００以上であるものが望ましい。製品としては例えば、車のシートのウレタン、椅子のクッション材、ベッドマット、工業用鉄工ロール、ソリッドタイヤ、床材、自動車のバンパー、シーリング剤、接着剤などが挙げられる。
【００１１】
（分解剤）
ウレタン剤の化学的な分解は、ウレタン樹脂の化学的な分解は、一般的に知られているいかなるものでもよく、例えば、ポリオール分解、アミン分解、加水分解、酸分解などが挙げられる。採用される上述の分解方法によって、例えば、アルコール基、アミノ基、水、カルボキシル基及びその誘導体、エポキシ基、イソシアネート基含有化合物などの分解剤を用いてウレタン樹脂を化学的に分解する。
【００１２】
以下に、分解剤の具体例を挙げる。
【００１３】
１．アルコール基含有分解剤
アルコール基を含有する分解剤としては、例えばエチレングリコール、プロピレングリコール、ジエチレングリコール、ジプロピレングリコール、グリセリン、トリメチロールプロパン、１，２，６−ヘキサントリオール、トリエタノールアミン、ペンタエリスリトール、エチレンジアミン、トリレンジアミン、ジフェニルメタンジアミンテトラメチロールシクロヘキサン、メチルグルコシド等が挙げられる。
【００１４】
２．アミノ基含有分解剤
アミノ基を有する分解剤としては、モノエタノールアミン、ジエタノールアミン、トリエタノールアミン、エチレンジアミン、テトラメチレンジアミン、ヘキサメチレンジアミン、プロパンジアミン、２−エチルヘキシルアミン、イソプロパノールアミン、２−（２−アミノエチルアミノ）エタノール、２−アミノ−２−ヒドロキシメチル−１，３−プロパンジオール、エチルアミノエタノール、アミノブタノール、ｎ−プロピルアミン、ジ−ｎ−プロピルアミン、ｎ−アミルアミン、イソブチルアミン、メチルジエチルアミン、シクロヘキシルアミン、ピペラジン、ピペリジン、アニリン、トルイジン、ベンジルアミン、フェニレンジアミン、キシリレンジアミン、クロロアニリン、ピリジン、ピコリン、Ｎ−メチルモルフォリン、エチルモルフォリン、ピラゾールが挙げられる。これらの化合物を混合して使用しても問題はない。
【００１５】
３．カルボキシル基及びその誘導体含有分解剤
カルボキシル基の誘導体とは、カルボキシル基の塩やエステル、又は酸無水物などを挙げることができる。
【００１６】
カルボキシル基及びその誘導体を含有する分解剤としては、具体的には、蟻酸、酢酸、プロピオン酸、酪酸、イソ酪酸、イタコン酸、プロピオール酸、オレイン酸、アクリル酸、メタクリル酸、シュウ酸、マレイン酸、フマル酸、フタル酸、イタコン酸、マロン酸、琥珀酸、アジピン酸、安息香酸、シトラコン酸、クロトン酸、グルタル酸、ヘキサン酸、グリコール酸、乳酸、リンゴ酸、酒石酸、クエン酸、糖酸、グリセリン酸、グルコン酸、サリチル酸、トリメリット酸、シクロペンタンテトラカルボンメチルヘキサヒドロフタル酸、ヘキサヒドロフタル酸、およびこれらの酸無水物やラクトンなどの分子内脱水をしている有機酸などである。また、無水トリメリット酸のように、分子内にカルボキシル基と酸無水物を併せ持つ化合物であっても差し支えない。更にナトリウム塩、カリウム塩、カルシウム塩などに代表されるこれら有機酸の塩、及び酢酸メチル、酢酸エチル、酢酸プロピルなどに代表されるこれら有機酸と水酸基を有する物質とのエステルが挙げられる。さらには、グリシン、アラニン、バリン、ロイシン、イソロイシン、グルタミン、セリン、フェニルアラニン、グルタミン酸などのアミノ酸も利用できる。これらが複数結合しているものや、プロリンなどの分子内結合をしているイミノ酸などでも構わない。これらの化合物の光学異性体においても同様に使用することができる。
【００１７】
４．エポキシ基含有分解剤
エポキシ基を有する分解剤としては、エチレンオキサイド、プロピレンオキサイド、ブチルグリシジルエーテル、アリルグリシジルエーテル、アリル２，３−エポキシプロピルエーテル、ベンジルグリシジルエーテル、ブタンジオールジグリシジルエーテル、ブチル２，３−エポキシプロピルエーテル、エチレングリコールジグリシジルエーテル、フェニルグリシジルエーテル、１，２−エポキシエチルベンゼン、２，３−エポキシ−１−プロパノール、２，３−エポキシプロピルメチルエーテルなどのものから、一般にエポキシ樹脂として知られているビスフェノールＡ型エポキシ樹脂、ビスフェノールＦ型エポキシ樹脂、フェノールノボラック型エポキシ樹脂、クレゾールノボラック型エポキシ樹脂、ナフトール系のノボラック型エポキシ樹脂、ビスフェノールＡのノボラック型エポキシ樹脂、ナフタレンジオール型エポキシ樹脂、脂環式エポキシ樹脂、トリまたはテトラ（ヒドロキシフェニル）アルカンから誘導されるエポキシ樹脂、ビスヒドロキシビフェニル系エポキシ樹脂、フェノールアラルキル樹脂のエポキシ化物などが挙げられる。
【００１８】
５．イソシアネート基含有分解剤
イソシアネート基含有分解剤としては、フェニルイソシアネートなどのモノイソシアネート化合物や、ジフェニルメタンジイソシアネート（ＭＤＩ）、トリレンジイソシアネート（ＴＤＩ）、キシリレンジイソシアネート、テトラメチルキシリレンジイソシアネート、３−イソシアナトメチル−３，５，５−トリメチルシクロヘキシルイソシアネート、４，４’−メチレンビス（シクロヘキシルイソシアネート）、ビス（イソシアナトメチル）シクロヘキサン、ヘキサメチレンジイソシアネートなどのイソシアネート基を複数持つ化合物、またポリメリックＭＤＩなどの高分子化した化合物を用いることができる。
【００１９】
なお、前述した各種の分解剤は単独、あるいは２種類以上混合して使用してもよい。
【００２０】
（分解触媒）
上記分解剤を使用する分解反応において、必要に応じて、上記ウレタン樹脂及び分解剤に分解触媒を添加し、分解速度を上げることができる。
【００２１】
添加する分解触媒としては、ウレタン樹脂の生成時に使われるものが好ましく、例えば、トリエチルアミン、Ｎ，Ｎ−ジメチルシクロヘキシルアミン、Ｎ，Ｎ，Ｎ’，Ｎ’−テトラメチルエチレンジアミン、Ｎ，Ｎ，Ｎ’，Ｎ’−テトラメチルプロパン１，３−ジアミン、Ｎ，Ｎ，Ｎ’，Ｎ’−テトラメチルヘキサン１，６−ジアミン、Ｎ，Ｎ，Ｎ’，Ｎ”，Ｎ”−ペンタメチルジエチレントリアミン、Ｎ，Ｎ，Ｎ’，Ｎ”，Ｎ”−ペンタメチルジプロピレントリアミン、テトラメチルグアニジン、トリエチレンジアミン、Ｎ，Ｎ’−ジメチルピペラジン、Ｎ，−メチル，Ｎ’−（２−ジメチルアミノ）エチルピペラジン、Ｎ−メチルモルホリン、Ｎ−（Ｎ’，Ｎ’−ジメチルアミノエチル）−モルホリン、１，２−ジメチルイミダゾール、ヘキサメチレンテトラミン、ジメチルアミノエタノール、ジメチルアミノエトキシエタノール、Ｎ，Ｎ，Ｎ’−トリメチルアミノエチルエタノールアミン、Ｎ−メチル−Ｎ’−（２−ヒドロキシエチル）−ピペラジン、Ｎ−（２−ヒドロキシエチル）モルホリン、ビス（２−ジメチルアミノエチル）エーテル、エチレングリコールビス（３−ジメチル）−アミノプロピルエーテル、スタナスオクトエート、ジブチルチンジアセテート、ジブチルチンジラウレート、ジブチルチンマーカプチド、ジブチルチンチオカルボキシレート、ジブチルインジマレエート、ジオクチルチンマーカプチド、ジオクチルチンチオカルボキシレート、オクテン酸鉛、オクテン酸カリウムなどが挙げられる。
【００２２】
分解触媒の添加量は分解剤１００重量部に対し０．０１重量部以上１０重量部以下が好ましく、０．１重量部以上５重量部以下がさらに好ましい。分解触媒の添加量が１０重量部を超えると、再生時に反応の制御が難しいので好ましくなく、また分解触媒の添加量が０．０１重量部未満であると十分に触媒の効果が得られないことがある。
【００２３】
（充填材）
充填材は上記した分解剤で分解されないものがよく、ウレタン樹脂より熱伝導率が高い（０．５Ｗ／ｍ・Ｋ以上）ものが望ましい。充填材としては、例えば、炭酸カルシウム、水酸化アルミニウム、硫酸バリウム、マグネシア、窒化ケイ素、窒化ホウ素、窒化アルミニウム、酸化マグネシウム、酸化ベリリウム、雲母、シリカ、タルク、クレー、カーボンブラック、無水ケイ酸（ホワイトカーボン）、ゼオライト、高級脂肪酸金属塩（ナトリウム塩、カリウム塩、カルシウム塩、マグネシウム塩、アルミニウム塩）等で表面処理された炭酸カルシウム、金属酸化物（ＴｉＯ２、Ａｌ２Ｏ３、Ｆｅ２Ｏ３、ＦｅＯ、ＣａＯ、Ｎａ２Ｏ、及びＭｇＯ等）、チタニア、ホウ酸アルミニウム、炭化ケイ素、チタン酸カリウム、塩基性マグネシウム、グラファイト、硫酸カルシウム、ホウ酸マグネシウム、ニホウ化チタン、アルミナ、クリソタイル、ワラストナイト等のウィスカー類、ガラス繊維、シリカアルミナ繊維、シリカガラス繊維なとの非晶質繊維の他チラノ繊維、天然骨材（砂、砂利、火山灰、水砕スラグ、硅砂及び土等）、フライアッシュ、シラスバルーン、パーライト、及びガラスバルーン等の無機充填材が好ましい。
【００２４】
充填材は、ウレタン樹脂を分解して得られた分解物に対して５重量％以上５０重量％以下、好ましくは１０重量％以上３０重量％以下含まれることが望ましい。充填材の量が５重量％未満であると、充填材のウレタン樹脂への分散率が落ちるため分離を防ぐ効果が少なくなり、さらにウレタン樹脂の空隙率を十分に埋めることができないため反応促進効果が現われにくい。また、充填材の量が５０重量％を超えると取り扱いが困難になり、再生に支障をきたす。
【００２５】
充填材の大きさは、充填材が粒状の場合には平均粒径が０．０１μｍ以上３ｍｍ以下であることが好ましく、また充填材が繊維状の場合には繊維径５μｍ以下最大繊維長１０μｍ以下であることが好ましい。
【００２６】
充填材はウレタン樹脂分解時にウレタン樹脂と混合して投入しても良く、またウレタン樹脂に予め含まれている場合は分解時に追加しなくても良い。
【００２７】
（分解方法）
分解方法は、ウレタン樹脂と分解剤との混合物を加熱・攪拌する方法であれば特に限定されるものではなく、バッチ式、連続式にかかわらず使用できる。
【００２８】
連続式の方法とは、加熱された流路にウレタン樹脂を流す方法である。例えば円筒と同軸の螺旋状の攪拌子が設けられた押出機などの連続装置に分解剤及びウレタン樹脂等を投入し、円筒を加熱するとともに、螺旋状の攪拌子を回転させてウレタン樹脂（及び／又は分解物）を円筒中を一方向に移動させて、ウレタン樹脂を混錬しながら連続的に分解処理する。ここで、ウレタン樹脂に充填材が含まれている場合には、ウレタン樹脂とともに充填材を連続装置に投入してもしなくともよいが、ウレタン樹脂に充填材が含まれていない場合には、ウレタン樹脂とともに充填材を連続装置に投入する。
【００２９】
連続式の分解方法においては、ウレタン樹脂や分解剤の種類によって多少異なるが、通常出口樹脂温度が８０℃以上３００℃以下になるように、また滞留時間（円筒中の通過に要する時間）は２分以上になるように設定して行えばよい。ここで、出口樹脂温度とは、連続装置における出口での減容化物の温度である。なお、押出機を用いた分解は、樹脂が混錬されるため、微量の分解剤をウレタン樹脂に均一に接触させることができ、また、ウレタン樹脂の加熱も均一に行われるため、短時間で、均一な分解物を得ることが可能になる。
【００３０】
バッチ式の方法とは、反応容器内で分解剤とウレタン樹脂等を所定時間攪拌しながら加熱処理する方法である。ここで、ウレタン樹脂に充填材が含まれている場合には、ウレタン樹脂とともに充填材を反応容器に投入してもしなくともよいが、ウレタン樹脂に充填材が含まれていない場合には、ウレタン樹脂とともに充填材を反応容器に投入する。加熱温度は通常設定温度が８０℃以上３００℃以下とし、３０分〜３時間程加熱処理を行えばよい。
【００３１】
本実施の形態では、充填材が存在した状態でウレタン樹脂を化学的に分解するので、充填材による吸着等の効果により、分解物中のポリオール成分とアミン成分の相溶性が高まり、ポリオール成分とアミン成分が分離しにくくなる。これにより、分解物の分離を抑制することができる。また、ポリオール成分とアミン成分とを分離する必要がなくなるので、分解物の使用が容易となる。さらに、充填材が存在することにより分解反応時に熱がウレタン樹脂に伝わり易くなる。これにより、ウレタン樹脂を短時間で分解することができる。
【実施例】
【００３２】
以下、実施例に基づき詳細に説明する。まず、４種類のウレタン樹脂Ａ〜Ｄを用意した。
【００３３】
（ウレタン樹脂Ａ）
平均分子量２０００のポリオキシプロピレンジオール（三井武田ケミカル社製、製品番号ＤＩＯＬ−２０００）４３０重量部、平均分子量５０００のポリオキシプロピレントリオール（三井武田ケミカル社製、ＭＮ−５０００）４００重量部、トルエンジイソシアネート（２，４−体／２，６−体＝８０／２０；三井武田ケミカル社製、製品番号Ｔ−８０）１２３重量部を均一に混合し、８０℃で３時間反応させて、末端イソシアネート基含有率２．９％のプレポリマー（主剤）を得た。
【００３４】
また、ＭＯＣＡ（３，３’−ジクロル−４，４’−ジアミノジフェニルメタン）７．５重量部、平均分子量３０００のポリオキシプロピレンジオール２０重量部、平均分子量５０００のポリオキシプロピレントリオール２０重量部、ＤＯＰ（フタル酸ジオクチル）６重量部、炭酸カルシウム３９．５重量部、オクチル酸鉛（Ｐｂ含有率２５重量％）２重量部、Ｆｅ２Ｏ３（ベンガラ）５．０重量部を加え、高速攪拌機で均一に混練して硬化剤を得た。
【００３５】
主剤１００重量部と硬化剤１００重量部、Ｌ−５４２０（日本ユニカー社製整泡剤）４重量部を攪拌発泡装置を用いて攪拌し、室温で硬化させてウレタン樹脂Ａを得た。
【００３６】
（ウレタン樹脂Ｂ）
平均分子量が３０００のポリエーテルポリオールとイソシアネート（トリレンジイソシアネート（ＴＤＩ）２０％とポリメチレンポリフェニルポリイソシアネート（ポリメリックＭＤＩ）８０％の混合物：ＴＭ２０）を主材料として反応させ、成形して、シートクッション材に使用される軟質ウレタン樹脂であるウレタン樹脂Ｂを得た。
【００３７】
（ウレタン樹脂Ｃ）
トリレンジイソシアネート、４，４’−ジフェニルメタンジイソシアネート、分子量１０００のポリエーテルポリオール、分子量３０００のポリエーテルポリオールを反応させて得られたＮＣＯ基含有量１０ｗｔ％、粘度約４０００ｃｐｓ／２５℃の湿気硬化型ポリウレタン弾性バインダーであるウレタン樹脂Ｃを得た。
【００３８】
（実施例１）
ウレタン樹脂Ａ（ウレタンエラストマー）とジエタノールアミンを重量比で１０／１になるように予め混合した。ここで、ウレタン樹脂Ａには、平均粒径が０．１μｍの炭酸カルシウム（充填材）が１９．８重量％含まれており、かつ平均粒径が０．０４μｍのＦｅ２Ｏ３（充填材）が２．５重量％含まれていた。また、この混合物に対する充填材（炭酸カルシウムとＦｅ２Ｏ３との合計）の割合は、２０．３重量％であった。
【００３９】
この混合物を押出機を用いて分解した。押出機のシリンダ部を２００℃に加熱し、滞留時間が３分になるようにスクリューの回転を制御し、連続投入してウレタン樹脂Ａを分解した。排出口からは、ペースト状の分解物が２４ｋｇ／ｈで排出された。この分解物のＯＨ価は２３０ｍｇＫＯＨ／ｇであった。
【００４０】
（実施例２）
ウレタン樹脂Ｂとジエタノールアミンと平均粒径が５０μｍのシリカ（充填材）を重量比で８／１／０．５になるように予め混合した。ここで、ウレタン樹脂Ｂには充填材が含まれていないので、充填材はシリカのみであった。また、この混合物に対する充填材の割合は、５．２重量％であった。
【００４１】
この混合物を押出機を用いて分解した。押出機のシリンダ部を２３０℃に加熱し、滞留時間が５分になるようにスクリューの回転を制御し、連続投入し分解した。排出口からは、ペースト状の分解物が２３ｋｇ／ｈで排出された。この分解物のＯＨ価は１８０ｍｇＫＯＨ／ｇであった。
【００４２】
（実施例３）
ウレタン樹脂Ｃでウッドチップと石と砂を接着させ透水性路盤材を施行した。この路盤材を粉砕し、ウレタン樹脂Ｃが２０重量％以上となるように風力選別をし、その後石とウッドチップを取り除いた。この路盤材選別物はウレタン樹脂Ｃの他に平均粒径が４００μｍの砂（充填材）が混入しており、これに分解剤を混合するとウレタン樹脂Ｃ／分解剤／砂の重量比が１０／１／１０となっていた。ここで、ウレタン樹脂Ｃには充填材が含まれていないので、充填材は砂のみであった。また、この混合物に対する充填材の割合は、４８重量％であった。
【００４３】
この混合物を攪拌羽の付いたバッチ式の加熱混合釜に入れて２００℃で加熱した。１時間後にはウレタン樹脂Ｃが分解され、分解物は全体的に粘土状になっていた。
【００４４】
（実施例４）
ウレタン樹脂Ａとジエタノールアミンとタルク（充填材）を重量比で１０／１／１になるように予め混合した。ここで、上述したようにウレタン樹脂Ａには、炭酸カルシウム（充填材）が１９．８重量％含まれており、かつＦｅ２Ｏ３（充填材）が２．５重量％含まれているので、充填材は炭酸カルシウムとＦｅ２Ｏ３とタルクから構成されていた。また、この混合物に対する充填材（炭酸カルシウムとＦｅ２Ｏ３とタルクの合計）の割合は２７重量％であった。
【００４５】
この混合物を押出機を用いて分解した。押出機のシリンダ部を２００℃に加熱し、滞留時間が３分になるようにスクリューの回転を制御し、連続投入して分解した。排出口からは、ペースト状の分解物が２５ｋｇ／ｈで排出された。この分解物のＯＨ価は２００ｍｇＫＯＨ／ｇであった。
【００４６】
（比較例）
ウレタン樹脂Ｂとジエタノールアミンを重量比で８／１になるように予め混合した。ここで、ウレタン樹脂Ｂには充填材は含まれておらず、また充填材を追加していないので、この混合物には充填材は含まれていない。
【００４７】
この混合物を押出機を用いて分解した。押出機のシリンダ部を２３０℃に加熱し、滞留時間が５分になるようにスクリューの回転を制御し、連続投入し分解した。排出口からは、分解物が２層に分離した状態で１９ｋｇ／ｈで排出された。この分解物の上層のＯＨ価は１７０ｍｇＫＯＨ／ｇであった。
【００４８】
以上、実施例１〜４及び比較例の結果をまとめたものを表１に示す。
【表１】
2006257356.tif 000002
【００４９】
表１に示されるように、比較例では分解物は分離していたのに対し、実施例１〜４では分解物は分離せずにペースト状或いは粘土状になっていた。この結果から、充填材が存在した状態でウレタン樹脂を分解することにより、分解物の分離を抑制できることが確認された。また、比較例よりも実施例１〜４の方が単位時間当たりの処理量が多かった。この結果から、充填材が存在した状態でウレタン樹脂を分解することにより、ウレタン樹脂を短時間で分解できることが確認された。